Устройство для прессования прецизионных труб и способ прессования прецизионных труб с его использованием
DEVICE FOR PRESSING PRECISION PIPES AND METHOD OF PRESSING PRECISION PIPES USING SAME

Группа изобретений относится к обработке металлов давлением, в частности к производству полых профилей методом прессования, и может быть использовано при производстве прецизионных труб как из специальных сталей и сплавов, так и из цветных металлов (титан).
Из уровня техники известен способ прессования труб, включающий размещение заготовки в контейнере, прессование трубы выдавливанием в кольцевой зазор между пуансоном и контейнером, вырезку донца трубы, продвижение трубы вперед, выталкивание трубы из контейнера (Жолобов В.В., Зверев Г.И. Прессование металлов. - М.: Металлургия, 1971 г., стр. 27).
Недостатками данного способа являются значительная разнотолщинность получаемых труб, необходимость приложения больших усилий при прессовании труб и существенные потери металла за счет увеличения высоты донца. Согласно ГОСТ 9940-81 «Трубы бесшовные горячедеформированные из коррозионно-стойкой стали. Технические условия» предельные отклонения по толщине стенки бесшовной трубы +/-12,5%, что является неприемлемым при использовании труб в ответственных конструкциях.
Из уровня техники известен способ изготовления полых профилей методом прессования, включающий установку матрицы, подачу в контейнер пресса подогретой заготовки с осевым отверстием, установку пресс-иглы в осевое отверстие заготовки, выдавливание заготовки под воздействием сил движущегося пуансона через канал матрицы, расположенной на противоположном торце контейнера по отношению к пуансону (Перлин И.Л. Теория прессования металлов / И.Л. Перлин. М.: Металлургия, 1964 г. - С. 14-15).
Недостатками указанного способа являются необходимость приложения больших усилий прессования и разнотолщинность труб, обусловленная неравномерностью истечения материала заготовки.
Из уровня техники известно устройство для прессования полых профилей, содержащее контейнер с пресс-штемпелем и пресс-шайбой, иглу с центрирующей втулкой и матрицу с центрирующей втулкой (а.с. СССР №252272, «Устройство для прессования полых профилей», В21С 25/04, опубл. 22.09.1969).
Недостатками устройства является разовое использование центрирующих втулок, используемых только для одного изделия, увеличение расхода металла и повышение затрат на изготовление центрирующих втулок. Кроме того, при распрессовке заготовки в контейнере происходит изменение формы центрирующих втулок, что ведет к смещению пресс-иглы. В результате увеличивается разностенность полого профиля.
Наиболее близким техническим решением, принятым за прототип, является устройство для прессования полых профилей, содержащее контейнер, пресс-штемпель, пресс-иглу и матрицу. Пресс-игла снабжена центрирующим элементом в виде пробки, наружная поверхность которой соприкасается с рабочими стенками (внутренней поверхностью) матрицы, при этом центрирующий элемент выполнен из обычной малоуглеродистой стали. При распрессовке заготовки в контейнере пресс-игла жестко фиксируется одним концом в отверстии пресс-шайбы. Рабочий конец иглы через центрирующий элемент входит в очко матрицы, что позволяет произвести распрессовку заготовки в контейнере, не нарушая центровку пресс-иглы (патент РФ №2314887, «Устройство для прессования полых профилей», МПК В21С 25/00, опубл. 20.01.2008).
Недостатками прототипа являются невозможность обеспечения равномерного истечения металла заготовки при заполнении калибрующего участка матрицы и, как следствие, осевое смещение центрирующего элемента (пробки) при продвижении деформируемого металла в калибрующем участке матрицы. В результате увеличивается разностенность полого профиля.
Техническая задача, решаемая изобретением, заключается в снижении разнотолщинности полых профилей, повышении коэффициента выхода годного, а также снижении энергозатрат.
Поставленная задача решается за счет того, что в устройстве для прессования прецизионных труб, содержащем контейнер, пуансон, матрицу, снабженную центрирующим стаканом, пресс-иглу, рабочий конец которой размещен в центрирующем стакане, согласно изобретению, пресс-игла выполнена с центральным осевым несквозным отверстием и по меньшей мере с четырьмя равномерно расположенными пазами на ее поверхности, в которых размещены с возможностью перемещения сегменты.
Поставленная задача решается также за счет того, что в способе прессования полых профилей, включающем установку матрицы в матрицедержатель, установку центрирующего стакана в отверстие матрицы, подачу в контейнер пресса подогретой заготовки с осевым отверстием, пуансона с пресс-шайбой и пресс-иглой, устанавливаемой в осевое отверстие заготовки, перемещение и выдавливание пуансоном металла заготовки в отверстие матрицы, согласно изобретению, после установки пресс-иглы в осевое отверстие заготовки, сегменты пресс-иглы разводят до их контакта с внутренней поверхностью заготовки, и позиционируют заготовку с обеспечением ее соосности с матрицей.
Разведение сегментов пресс-иглы может быть осуществлено, например, путем подачи в ее полость жидкости под давлением.
Центрирование пресс-иглы, осуществляемое путем ее закрепления в центрирующем стакане, предохраняет пресс-иглу от изгиба и смещения относительно оси прессования.
Пресс-шайба предохраняет пуансон от термических воздействий и уменьшает трение о внутреннюю втулку контейнера.
Минимально допустимый диаметр пресс-иглы определяется в зависимости от размеров заготовки по следующей зависимости:
где D - наружный диаметр пресс-иглы, м;
ЗАГ
Р - вес заготовки, Н;
ЗАГ
L - длина контакта заготовки с пресс-иглой, м;
b - расстояние от опоры иглодержателя до расчетного сечения, м;
х - расстояние от опоры иглодержателя до ближайшего торца заготовки, м;
a
R - усилие в опоре иглодержателя, Н;
и
2
[σ] - допустимое напряжение на изгиб для материала пресс-иглы, Н/мм;
d - внутренний диаметр пресс-иглы, м;
- отношение внутреннего диаметра пресс-иглы к наружному.
Процесс прессования труб характеризуется схемой напряженного состояния - всестороннее неравномерное сжатие. Неравномерность сжатия, в первую очередь, зависит от соосного расположения заготовки в контейнере. Всестороннее сжатие обеспечивает деформируемому металлу наиболее высокую пластичность. При этом неравномерность деформации, вызванная нарушением соосного расположения заготовки, неизбежно приводит к повышению усилия прессования и, соответственно, повышению энергозатрат (Прозоров Л.В. Прессование стали. - М.: Государственное научно-техническое издательство машиностроительной литературы, 1956 г., стр. 4).
Вместе с этим, неравномерность скоростей истечения металла заготовки в контейнере возрастает с увеличением сил трения на контактной поверхности «наружная поверхность заготовки - внутренняя поверхность контейнера». Так, в случае нарушения соосного размещения заготовки в контейнере, заготовка наружной поверхностью контактирует с внутренней поверхностью контейнера частично. Следовательно, при распрессовке заготовки в контейнере, в первую очередь, возникают силы трения на поверхности контакта, при этом часть заготовки, поверхность которой не контактирует с контейнером, устремляется не только в направлении стенок контейнера, но и в отверстие, образованное матрицей с пресс-иглой. Это может приводить к нарушению разностенности трубы (Прозоров Л.В. Прессование стали. - М.: Государственное научно-техническое издательство машиностроительной литературы, 1956 г., стр. 41).
Сущность изобретения поясняется чертежами, где на фиг. 1А схематично показано в разрезе устройство на начальной стадии прессования (пресс-игла сжата, заготовка расположена асимметрично), на фиг. 1Б показан разрез Α-A сегментированной пресс-иглы на начальной стадии прессования, на фиг. 2А показана стадия центрирования заготовки относительно оси прессования, на фиг. 2Б показан разрез Б-Б сегментированной пресс-иглы в момент разведения ее сегментов, на фиг. 3А показана стадия распрессовки, на фигуре 3Б показан разрез В-В сегментированной пресс-иглы на завершающей стадии распрессовки, на фиг. 4А показано начало процесса прессования, на фиг. 4Б показан разрез Г-Г сегментированной пресс-иглы в момент прессования трубы.
Предлагаемый способ осуществляется с помощью устройства, которое содержит контейнер 1 с размещенной в нем заготовкой 2, матрицу 3, установленную в матрицедержателе 4. В матрице 3 установлен центрирующий стакан 5. Также устройство содержит пуансон 6, с укрепленной на его конце пресс-шайбой 7, иглодержатель 8, в котором установлена пресс-игла 9 с сегментами 10, 11, 12 и 13 (см. фиг. 1А и 1Б).
На начальной стадии прессования (фиг. 1А) с одной стороны контейнера 1 в матрицедержатель 4 устанавливают матрицу 3, в отверстии которой размещают центрирующий стакан 5. Нагретую до заданной температуры заготовку 2 с осевым отверстием размещают в контейнере 1.
После размещения заготовки 2 в контейнер 1 вводят пуансон 6, на конце которого размещена пресс-шайба 7 с сегментированной пресс-иглой 9. Пресс-игла 9 проходит через осевое отверстие заготовки 2 и своим рабочим концом закрепляется в центрирующем стакане 5. Сегменты 10, 11, 12 и 13 пресс-иглы 9 на этой стадии прессования не разведены (см. фиг. 1А и 1Б).
Центрирование заготовки 2 относительно оси прессования включает подачу жидкости под давлением в полость пресс-иглы 9 (фиг. 2А). При этом сегменты 10, 11, 12 и 13 пресс-иглы 9 разводятся до контакта с внутренней поверхностью заготовки 2 (см. фиг. 2А и 2Б), тем самым приподнимая заготовку 2 и позиционируя соосное размещение заготовки относительно матрицы 3.
За счет дальнейшего поступательного движения пуансона 6 заготовка 2 распрессовывается и обжимает пресс-иглу 9 (см. фиг. 3А), тем самым сводя сегменты 10, 11, 12 и 13 (см. фиг. 3А и 3Б).
Затем заготовка 2 выпрессовывается через зазор, образованный отверстием матрицы 3 и пресс-иглы 9 (см. фиг. 4). На этой стадии прессования сегменты 10, 11, 12 и 13 пресс-иглы 9 сведены (см. фиг. 4А и 4Б).
max
игл
Наружный диаметр полого профиля получается равным диаметру D матрицы 3 (см. фиг. 2А), а внутренний диаметр полого профиля будет равен наружному диаметру D пресс-иглы 9 (см. фиг. 4А).
Способ прессования полых профилей был опробован на горизонтальном гидравлическом прессе усилием 55 МН.
Из сплава марки 4Х5МФС была изготовлена пресс-игла наружным диаметром 154,3 мм с центральным осевым отверстием диаметром 100 мм и длиной 1520 мм. На расстоянии 770 мм от ее переднего конца были выполнены 4 сегмента длиной 700 мм.
Цилиндрическую заготовку из сплава марки 08Х22Н6Т диаметром 316 мм и длиной 805 мм с центральным осевым отверстием диаметром 165 мм, предварительно нагретую до 1100°С, загружали в контейнер диаметром 321 мм, с установленной матрицей диаметром 177,3 мм с центрирующим стаканом диаметром 156,0 мм. Затем в осевое отверстие заготовки и центрирующего стакана устанавливали пресс-иглу диаметром 154,3 мм.
Пресс-игла крепилась с помощью резьбового соединения к иглодержателю, через который подводился подвод гидравлической жидкости.
В осевое отверстие пресс-иглы подавали гидравлическую жидкость под давлением 4,0 кН и разводили сегменты пресс-иглы до их контакта с внутренней поверхностью заготовки. Одновременно с этим приподнимали заготовку и позиционировали ее соосное размещение относительно матрицы, при этом диаметр пресс-иглы в месте разведения ее сегментов был равен 159,7 мм.
За счет дальнейшего движения пуансона производилась распрессовка заготовки.
При завершении стадии распрессовки заготовки давление гидравлической жидкости в полости пресс-иглы снизилось до нуля, за счет чего сегменты вернулись в первоначальное положение. Далее, за счет дальнейшего движения пуансона производилось прессование трубы.
Минимально допустимый диаметр пресс-иглы определялся в зависимости от размеров заготовки по вышеуказанной зависимости:
где D - наружный диаметр пресс-иглы, м;
ЗАГ
Р=3585,0 Н - вес заготовки;
ЗАГ
L=0,815 м - длина контакта заготовки с пресс-иглой;
b=1,2 м - расстояние от опоры иглодержателя до расчетного сечения, м;
х=0,6 м - расстояние от опоры иглодержателя до ближайшего торца заготовки, м;
a
R=1578 Н - усилие в опоре иглодержателя;
И
2
[σ]=0,3 Н/м - допустимое напряжение на изгиб для материала пресс-иглы;
- отношение внутреннего диаметра пресс-иглы к наружному.
Таким образом, был реализован процесс прессования и изготовлена труба с наружным диаметром 173 мм, толщиной стенки 11,0 мм в допуске +/- 2,6% и длиной 7210 мм.